(57)【要約】【課題】低温で良好な洗浄性を維持しながら、鋼板表面の酸化を防止できる洗浄剤組成物を提供すること。【解決手段】アルカリ剤（成分Ａ）を０．１質量％以上６．０質量％以下、キレート剤（成分Ｂ）を０．０１質量％以上２．０質量％以下、界面活性剤（成分Ｃ）を０．０１質量％以上２．０質量％以下、下記一般式（Ｉ）に示す化合物（成分Ｄ）を０．０２質量％以上５．０質量％以下、及び水（成分Ｅ）を含有する、鋼板用洗浄剤組成物。【化１】2018104752.tif 000008（一般式（Ｉ）において、Ｒ１は、水素原子又は炭素数２以上６以下のアルキル基であり、Ｒ２は、水素原子、ヒドロキシエチル基、ヒドロキシプロピル基、アミノエチル基又は炭素数１以上６以下のアルキル基であり、Ｒ３は、ヒドロキシエチル基又はヒドロキシプロピル基である。）【選択図】  なし【特許請求の範囲】
【請求項１】
アルカリ剤（成分Ａ）を０．１質量％以上６．０質量％以下、キレート剤（成分Ｂ）を０．０１質量％以上２．０質量％以下、界面活性剤（成分Ｃ）を０．０１質量％以上２．０質量％以下、下記一般式（Ｉ）に示す化合物（成分Ｄ）を０．０２質量％以上５．０質量％以下、及び水（成分Ｅ）を含有する、鋼板用洗浄剤組成物。
【化１】
2018104752.tif 000007
（一般式（Ｉ）において、Ｒ１は、水素原子又は炭素数２以上６以下のアルキル基であり、Ｒ２は、水素原子、ヒドロキシエチル基、ヒドロキシプロピル基、アミノエチル基又は炭素数１以上６以下のアルキル基であり、Ｒ３は、ヒドロキシエチル基又はヒドロキシプロピル基である。）
【請求項２】
前記成分Ｃが、下記一般式（ＩＩ）に示す非イオン界面活性剤である、請求項１記載の洗浄剤組成物。
Ｒ４−Ｏ−｛（ＥＯ）ｎ／（ＰＯ）ｍ｝−Ｈ  （ＩＩ）
（一般式（ＩＩ）において、Ｒ４は炭素数８以上１８以下の炭化水素基、ＥＯはエチレンオキシ基、ＰＯはプロピレンオキシ基であり、ｎはＥＯの平均付加モル数、ｍはＰＯの平均付加モル数であり、ｎは２以上２０以下、ｍは０以上２０以下を満たす数であり、｛  ｝内のＰＯとＥＯの付加形態はランダム配列、ブロック配列のいずれでもよい。）
【請求項３】
成分Ｃが、下記一般式（ＩＩＩ）に示す非イオン界面活性剤である、請求項１又は２のいずれかに記載の洗浄剤組成物。
Ｒ５−Ｏ−（ＥＯ）ｐ（ＰＯ）ｑ（ＥＯ）ｒ−Ｈ  （ＩＩＩ）
（一般式（ＩＩＩ）において、Ｒ５は炭素数８以上１８以下の炭化水素基、ＥＯはエチレンオキシ基、ＰＯはプロピレンオキシ基であり、ｐ、ｑ、ｒはそれぞれエチレンオキシ基、プロピレンオキシ基、エチレンオキシ基の平均付加モル数であり、ｐは１以上１５以下、ｑは０以上２０以下、ｒは１以上１５以下を満たす数、且つ、ｑ≦ｐ＋ｒ≦２０である。）
【請求項４】
請求項１〜３のいずれか１項に記載の鋼板用洗浄剤組成物を用いて鋼板を洗浄する洗浄工程を有する、鋼板の洗浄方法。
【請求項５】
請求項１〜３のいずれか１項に記載の鋼板用洗浄剤組成物を用いて鋼板を洗浄する洗浄工程を有する、鋼板の製造方法。
【発明の詳細な説明】
【技術分野】
【０００１】
本発明は、鋼板用洗浄剤組成物、当該洗浄剤組成物を用いた鋼板の洗浄方法、及び当該洗浄方法を製造工程に含む鋼板の製造方法に関する。
【背景技術】
【０００２】
鋼板の洗浄は、鋼板表面のメッキや塗装等の表面処理を行う前処理として必要であり、製品の良否を決定づける非常に大きな因子である。鋼板表面に付着している汚れとしては、冷間圧延時に付着する圧延油、防錆油などの油汚れ等が挙げられる。近年の鋼板の冷間圧延においては、ミル清浄性や生産性向上に適した圧延油が用いられるようになり、当該圧延油に対する優れた洗浄性が求められている。
【０００３】
さらに、環境意識の高まりによって炭酸ガス排出の削減が求められているが、それは鉄鋼の生産においても例外ではない。そのため、炭酸ガス排出につながるエネルギーコストを抑制するために、鋼板の洗浄において、従来の７０〜９０℃での洗浄温度に対して、より低温でも優れた洗浄性を発揮する洗浄剤の開発が試みられている。
【０００４】
一方、鋼板、特に自動車、家電、食料・飲料品缶などの外観の状態を観察できる鋼板に求められる表面品質は高く、汚れ除去はもちろんのこと、メッキ等の表面処理に影響する鋼板表面の酸化状態の制御も重要になってきた。
【０００５】
このような背景で様々な鋼板用洗浄剤が開発されてきた。例えば、特許文献１には、アルカリ剤及び特定のポリオキシアルキレンアルキルエーテルを含む、洗浄力に優れ、鋼板を低温で高速洗浄可能な鋼板用アルカリ洗浄剤組成物が記載されている。
【０００６】
特許文献２には、アルカリ剤と、乳酸、シュウ酸、クエン酸及びこれらの塩から選ばれる１種以上の有機酸又は塩と、特定の非イオン界面活性剤と、グルコン酸、エチレンジアミン四酢酸及びこれらの塩から選ばれる１種以上のキレート剤と、水とを含有する、低温でも油汚れに対する良好な洗浄性を有する鋼板用洗浄剤が記載されている。
【先行技術文献】
【特許文献】
【０００７】
【特許文献１】特開平１１−２２２６８７号公報
【特許文献２】特開２０１４−１３２１１２号公報
【発明の概要】
【発明が解決しようとする課題】
【０００８】
しかしながら、特許文献１及び２に記載の洗浄剤組成物は、低温での洗浄性は良好であるものの、低温で洗浄することから鋼板の温度が高温洗浄時よりも低くなり、すすぎ（リンス）後の乾燥において水の蒸発に要する熱量が不足するという問題がある。当該問題に対し、乾燥時の温風の温度を高くすることが考えられるが、乾燥時の温風の温度を高くすると炭酸ガス排出につながるエネルギーコストが増加するため、炭酸ガス排出削減の観点からは好ましいものとは言えない。また、ライン速度を遅くし、低温で長時間乾燥することも考えられるが、ライン速度を遅くすると洗浄工程、リンス工程、及び乾燥工程で鋼板が洗浄液に触れている時間が長くなることにより鋼板表面の酸化が進み、メッキ等の表面処理不良や発錆による外観不良が発生するという新たな問題が生じる。
【０００９】
本発明は、低温で良好な洗浄性を維持しながら、ライン速度を遅くしてもメッキ等の表面処理不良や発錆による外観不良を抑制することができる鋼板用洗浄剤組成物、並びに当該鋼板用洗浄剤組成物を用いた鋼板の洗浄方法、及び当該洗浄方法を製造工程に含む鋼板の製造方法を提供する。
【課題を解決するための手段】
【００１０】
本発明は、アルカリ剤（成分Ａ）０．１〜６．０質量％、キレート剤（成分Ｂ）０．０１〜２．０質量％、界面活性剤（成分Ｃ）０．０１〜２．０質量％、下記一般式（Ｉ）に示す化合物（成分Ｄ）０．０２〜５．０質量％及び水（成分Ｅ）を含有する、鋼板用洗浄剤組成物である。
【化１】
2018104752.tif 000002
（一般式（Ｉ）において、Ｒ１は、水素原子又は炭素数２以上６以下のアルキル基であり、Ｒ２は、水素原子、ヒドロキシエチル基、ヒドロキシプロピル基、アミノエチル基又は炭素数１以上６以下のアルキル基であり、Ｒ３は、ヒドロキシエチル基又はヒドロキシプロピル基である。）
【００１１】
本発明は、前記鋼板用洗浄剤組成物を用いて鋼板を洗浄する洗浄工程を含む、鋼板の洗浄方法である。
【００１２】
本発明は、前記鋼板用洗浄剤組成物を用いて鋼板を洗浄する洗浄工程を含む、鋼板の製造方法である。
【発明の効果】
【００１３】
本発明によれば、低温で良好な洗浄性を維持しながら、ライン速度を遅くしてもメッキ等の表面処理不良や発錆による外観不良を抑制することができる鋼板用洗浄剤組成物、並びに当該鋼板用洗浄剤組成物を用いた鋼板の洗浄方法、及び当該洗浄方法を製造工程に含む鋼板の製造方法を提供することができる。
【発明を実施するための形態】
【００１４】
＜鋼板用洗浄剤組成物＞
本実施形態の鋼板用洗浄剤組成物（以下、単に「洗浄剤組成物」ともいう）は、アルカリ剤（成分Ａ）０．１〜６．０質量％、キレート剤（成分Ｂ）０．０１〜２．０質量％、界面活性剤（成分Ｃ）０．０１〜２．０質量％、下記一般式（Ｉ）に示す化合物（成分Ｄ）０．０２〜５．０質量％及び水（成分Ｅ）を含有する。
【化２】
2018104752.tif 000003
（一般式（Ｉ）において、Ｒ１は、水素原子又は炭素数２以上６以下のアルキル基であり、Ｒ２は、水素原子、ヒドロキシエチル基、ヒドロキシプロピル基、アミノエチル基又は炭素数１以上６以下のアルキル基であり、Ｒ３は、ヒドロキシエチル基又はヒドロキシプロピル基である。）
【００１５】
本実施形態の鋼板用洗浄剤組成物によれば、低温で良好な洗浄性を維持しながら、ライン速度を遅くしてもメッキ等の表面処理不良や発錆による外観不良を抑制することができる。本実施形態の効果の発現機構は定かではないが、以下のように考えられる。
【００１６】
アルカリ剤、キレート剤、界面活性剤及び水の作用により、低温において、圧延油や防錆油などの有機汚れ及び鉄粉等の無機汚れを鋼板表面から除去する、あるいはすすぎ時に除去しやすい状態とし、さらに、一般式（Ｉ）に示す化合物が、洗浄中あるいは洗浄後に鋼板表面に吸着して酸化を防ぐ保護膜を形成することによって洗浄工程、リンス工程、及び乾燥工程で鋼板の酸化膜が厚くなることや錆の発生を抑制できると推定される。また、各成分が特定の比率で存在することによって、この効果が効率よく発揮できるものと推定される。
【００１７】
〔アルカリ剤（成分Ａ）〕
前記成分Ａは、洗浄性を確保するため、水溶性のアルカリ剤であればいずれのものも使用できるが、中でも無機アルカリ剤が好ましい。無機アルカリ剤の具体例としては、水酸化ナトリウム、水酸化カリウム等のアルカリ金属の水酸化物、オルソ珪酸ナトリウム、メタ珪酸ナトリウム、セスキ珪酸ナトリウム等のアルカリ金属の珪酸塩、リン酸三ナトリウム等のアルカリ金属のリン酸塩、炭酸二ナトリウム、炭酸水素ナトリウム、炭酸二カリウム等のアルカリ金属の炭酸塩、ホウ酸ナトリウム等のアルカリ金属のホウ酸塩等を用いることができる。二種以上の水溶性アルカリ剤を組み合わせてもよい。有機汚れの除去性を確保し洗浄性を高める観点から、アルカリ金属の水酸化物及びアルカリ金属の珪酸塩が好ましく、水酸化ナトリウム、水酸化カリウム、オルソ珪酸ナトリウム及びメタ珪酸ナトリウムがより好ましく、水酸化ナトリウム及び水酸化カリウムがさらに好ましい。前記成分Ａは少なくとも１種を用いればよく、２種以上を組み合わせて用いることができる。なお、前記成分Ｄにはアルカリ性を示すものがあるが、前記成分Ａは前記成分Ｄ以外のアルカリ剤である。
【００１８】
前記成分Ａの含有量は、洗浄性の観点から、０．１質量％以上であり、０．２質量％以上が好ましく、０．５質量％以上がより好ましく、１．０質量％以上がさらに好ましく、同様の観点から、６．０質量％以下であり、５．０質量％以下が好ましく、４．０質量％以下がより好ましく、３．５質量％以下がさらに好ましく、３．０質量％以下がよりさらに好ましい。
【００１９】
〔キレート剤（成分Ｂ）〕
前記成分Ｂとしては、洗浄性を確保するため、水溶性のキレート剤であればいずれのものも使用できるが、以下の具体例が好ましい。前記成分Ｂの具体例としては、グルコン酸、グルコヘプトン酸、グリセリン酸、テトロン酸、ペントン酸、ヘキソン酸、ヘプトン酸等のアルドン酸又はそのアルカリ金属塩若しくは炭素数１〜４の低級アミン塩；ニトリロ三酢酸、エチレンジアミン四酢酸、エチレンジアミン二酢酸、テトラエチレンテトラミン六酢酸等のアミノカルボン酸又はそのアルカリ金属塩若しくは低級アミン塩；クエン酸、リンゴ酸等のオキシカルボン酸又はそのアルカリ金属塩若しくは低級アミン塩；アミノトリメチレンホスホン酸、ヒドロキシエチリデンジホスホン酸、エチレンジアミンテトラメチレンホスホン酸、ジエチレントリアミンペンタメチレンホスホン酸等のホスホン酸又はそのアルカリ金属塩若しくは低級アミン塩；その他、前記のモノエタノールアミン、ジエタノールアミン、トリエタノールアミン等のアルカノールアミン塩を用いることができる。これらの中でも、有機汚れの洗浄性の観点から、アルドン酸又はその塩が好ましく、アルカリ金属塩又は低級アミン塩が好ましい。なかでも、同様の観点から、グルコン酸、グルコヘプトン酸のアルカリ金属塩若しくは低級アミン塩が好ましく、グルコン酸塩がより好ましい。アルカリ金属塩は、洗浄性を高める観点から、ナトリウム塩が好ましい。前記成分Ｂは少なくとも１種を用いればよく、２種以上を組み合わせて用いることができる。例えば、グルコン酸のアルカリ金属塩とエチレンジアミン四酢酸のアルカリ金属塩の組み合わせを用いることができる。
【００２０】
前記成分Ｂの含有量は、洗浄性の観点から、０．０１質量％以上であり、０．０２質量％以上が好ましく、０．０５質量％以上がより好ましく、０．１質量％以上がさらに好ましく、排水処理負荷低減の観点から、２．０質量％以下であり、１．５質量％以下が好ましく、１．０質量％以下がより好ましく、０．５質量％以下がさらに好ましく、０．３質量％以下がよりさらに好ましい。なお、前記成分Ｂの含有量は、各種塩の形態を考慮して、酸の形態で換算した値である。
【００２１】
〔界面活性剤（成分Ｃ）〕
前記成分Ｃとしては、界面活性剤であればいずれのものも使用できるが、有機汚れに対する洗浄性及び抑泡性の観点から、非イオン界面活性剤が好ましく、下記一般式（ＩＩ）で示す非イオン界面活性剤がより好ましい。前記成分Ｃは少なくとも１種を用いればよく、２種以上を組み合わせて用いることができる。
【００２２】
Ｒ４−Ｏ−｛（ＥＯ）ｎ／（ＰＯ）ｍ｝−Ｈ    （ＩＩ）
（一般式（ＩＩ）において、Ｒ４は炭素数８以上１８以下の炭化水素基、ＥＯはエチレンオキシ基、ＰＯはプロピレンオキシ基であり、ｎはＥＯの平均付加モル数、ｍはＰＯの平均付加モル数であり、ｎは２以上２０以下、ｍは０以上２０以下を満たす数であり、｛  ｝内のＰＯとＥＯの付加形態はランダム配列、ブロック配列のいずれでもよい。）
【００２３】
前記一般式（ＩＩ）で示される非イオン界面活性剤において、Ｒ４は炭素数８以上１８以下の炭化水素基であり、有機汚れの洗浄性の観点から、アルキル基、アルケニル基又はアルキルフェニル基が好ましく、アルキル基又はアルケニル基がより好ましく、アルキル基がさらに好ましい。Ｒ４の炭素数は、有機汚れの洗浄性の観点から、１０以上が好ましく、１２以上がより好ましく、同様の観点から、１６以下が好ましく、１４以下がより好ましい。
【００２４】
前記一般式（ＩＩ）で示される非イオン界面活性剤において、ＥＯはエチレンオキシ基であり、ＰＯはプロピレンオキシ基である。エチレンオキシ基及びプロピレンオキシ基は、付加モル数による分布を有するが、有機汚れの洗浄性の観点から、エチレンオキシ基の平均付加モル数ｎは２以上２０以下であり、プロピレンオキシ基の平均付加モル数ｍは０以上２０以下である。エチレンオキシ基の平均付加モル数ｎは、有機汚れの洗浄性の観点から、５以上が好ましく、８以上がより好ましく、１２以上がさらに好ましく、そして、１８以下が好ましく、１６以下がより好ましい。プロピレンオキシ基の平均付加モル数ｍは、洗浄性及び抑泡性の観点から、１以上が好ましく、そして、１０以下が好ましく、５以下がより好ましく、３以下がさらに好ましい。また、洗浄性の観点から、エチレンオキシ基の平均付加モル数ｎがプロピレンオキシ基の平均付加モル数ｍよりも大きいことが好ましい。
【００２５】
前記一般式（ＩＩ）で示される非イオン界面活性剤のうち、洗浄性及び抑泡性の観点から、下記一般式（ＩＩＩ）で示される非イオン界面活性剤がより好ましい。
【００２６】
Ｒ５−Ｏ−（ＥＯ）ｐ（ＰＯ）ｑ（ＥＯ）ｒ−Ｈ  （ＩＩＩ）
（一般式（ＩＩＩ）において、Ｒ５は炭素数８以上１８以下の炭化水素基、ＥＯはエチレンオキシ基、ＰＯはプロピレンオキシ基であり、ｐ、ｑ、ｒはそれぞれエチレンオキシ基、プロピレンオキシ基、エチレンオキシ基の平均付加モル数であり、ｐは１以上１５以下、ｑは０以上２０以下、ｒは１以上１５以下を満たす数、且つ、ｑ≦ｐ＋ｒ≦２０である。）
【００２７】
前記一般式（ＩＩＩ）で示される非イオン界面活性剤において、Ｒ５は炭素数８以上１８以下の炭化水素基であり、有機汚れの洗浄性の観点から、アルキル基、アルケニル基又はアルキルフェニル基が好ましく、アルキル基又はアルケニル基がより好ましく、アルキル基がさらに好ましい。Ｒ５の炭素数は、有機汚れの洗浄性の観点から、１０以上が好ましく、１２以上がより好ましく、同様の観点から、１６以下が好ましく、１４以下がより好ましい。
【００２８】
前記一般式（ＩＩＩ）で示される非イオン界面活性剤において、ＥＯはエチレンオキシ基であり、ＰＯはプロピレンオキシ基である。エチレンオキシ基の平均付加モル数ｐ及びｒは、それぞれ１以上１５以下であって、有機汚れの洗浄性の観点から、それぞれ１以上であり、２以上が好ましく、４以上がより好ましく、５以上がさらに好ましく、そして、１５以下であって、１２以下が好ましく、１０以下がより好ましい。プロピレンオキシ基の平均付加モル数ｑは、０以上２０以下であって、洗浄性及び抑泡性の観点から、１以上が好ましく、そして、１０以下が好ましく、５以下がより好ましく、３以下がさらに好ましい。また、洗浄性の観点から、ｐ＋ｒはｑ以上２０以下であって、ｑより大きいことが好ましい。
【００２９】
前記成分Ｃの含有量は、洗浄性の観点から、０．０１質量％以上であり、０．０２質量％以上が好ましく、０．０３質量％以上がより好ましく、０．０５質量％以上がさらに好ましく、排水処理負荷低減並びに使用時及び排水処理時の抑泡性の観点から、２．０質量％以下であり、１．０質量％以下が好ましく、０．５質量％以下がより好ましく、０．３質量％以下がさらに好ましく、０．２質量％以下がよりさらに好ましい。
【００３０】
＜一般式（Ｉ）で示される化合物（成分Ｄ）＞
前記成分Ｄの具体例としては、ジエタノールアミン、ジイソプロパノールアミン、Ｎ−メチルモノエタノールアミン、Ｎ−エチルモノエタノールアミン、Ｎ−イソプロピルモノエタノールアミン、Ｎ−ｎ−ブチルモノエタノールアミン、Ｎ−ｔ−ブチルモノエタノールアミン、Ｎ−ｎ−ペンチルモノエタノールアミン、Ｎ−ｎ−ヘキシルモノエタノールアミン、Ｎ−メチルモノイソプロパノールアミン、Ｎ−エチルモノイソプロパノールアミン、Ｎ−ｔ−ブチルモノイソプロパノールアミン、Ｎ，Ｎ−ジエチルイソプロパノールアミン、Ｎ−ｎ−ブチルジイソプロパノールアミン、Ｎ−ｔ−ブチルジイソプロパノールアミン、Ｎ，Ｎ−ジエチルエタノールアミン、Ｎ，Ｎ−ジ−ｎ−ブチルエタノールアミン、Ｎ，Ｎ−ジ−ｎ−ブチルイソプロパノールアミン、Ｎ−エチルジエタノールアミン、Ｎ−イソプロピルジエタノールアミン、Ｎ−ｎ−ブチルジエタノールアミン、Ｎ−ｔ−ブチルジエタノールアミン、Ｎ−（β−アミノエチル）モノエタノールアミン、Ｎ−（β−アミノエチル）モノイソプロパノールアミン等を用いることができる。洗浄性及び鋼板の酸化抑制の観点から、Ｎ−メチルモノエタノールアミン、Ｎ−エチルモノエタノールアミン、Ｎ−ｎ−ブチルモノエタノールアミン、Ｎ−ｔ−ブチルモノエタノールアミン、Ｎ，Ｎ−ジエチルエタノールアミン、Ｎ，Ｎ−ジ−ｎ−ブチルエタノールアミン、Ｎ−ｎ−ブチルジエタノールアミン、Ｎ−ｔ−ブチルジエタノールアミンが好ましく、Ｎ−ｎ−ブチルモノエタノールアミン、Ｎ，Ｎ−ジエチルエタノールアミン、Ｎ，Ｎ−ジ−ｎ−ブチルエタノールアミンがより好ましく、Ｎ−ｎ−ブチルモノエタノールアミン、Ｎ，Ｎ−ジ−ｎ−ブチルエタノールアミンがさらに好ましく、Ｎ，Ｎ−ジ−ｎ−ブチルエタノールアミンがよりさらに好ましい。前記成分Ｄは少なくとも１種を用いればよく、２種以上を組み合わせて用いることができる。
【００３１】
前記成分Ｄの含有量は、洗浄性及び鋼板の酸化抑制の観点から、０．０２質量％以上であり、０．０３質量％以上が好ましく、０．０４質量％以上がより好ましく、０．０５質量％以上がさらに好ましく、０．１０質量％以上がよりさらに好ましく、０．１５質量％以上がよりさらに好ましく、０．１８質量％以上がよりさらに好ましく、排水処理負荷低減の観点から、５．０質量％以下であり、２．０質量％以下が好ましく、１．０質量％以下がより好ましく、０．５質量％以下がさらに好ましく、０．２質量％以下がよりさらに好ましい。
【００３２】
本発明の一実施形態において、前記成分Ａは無機アルカリ剤であり、前記成分Ｂはアルドン酸、アミノカルボン酸、オキシカルボン酸、ホスホン酸又はこれらのアルカリ金属塩から選ばれる少なくとも１種であり、前記成分Ｃは非イオン界面活性剤であり、前記成分Ｄは前記一般式（Ｉ）に示す化合物から選ばれる少なくとも１種であることが好ましい。
【００３３】
また、前記成分Ａは水酸化ナトリウム、水酸化カリウム、オルソ珪酸ナトリウム及びメタ珪酸ナトリウムから選ばれる少なくとも１種であり、前記成分Ｂはアルドン酸、アミノカルボン酸又はこれらのアルカリ金属塩から選ばれる少なくとも１種であり、前記成分Ｃは前記一般式（ＩＩ）で示される非イオン界面活性剤であり、前記成分Ｄは前記一般式（Ｉ）に示す化合物から選ばれる少なくとも１種であることがより好ましく、前記成分Ａは水酸化ナトリウムであり、前記成分Ｂはアルドン酸及びアミノカルボン酸のアルカリ金属塩であり、前記成分Ｃは前記一般式（ＩＩＩ）で示される非イオン界面活性剤であり、前記成分Ｄは前記一般式（Ｉ）に示す化合物から選ばれる少なくとも１種であることがさらに好ましい。
【００３４】
〔水（成分Ｅ）〕
前記成分Ｅは、工業用水、水道水及び脱イオン水等を用いることができ、供給性及びコストの観点から、工業用水が好ましく、洗浄性の観点から、イオン交換水が好ましい。
【００３５】
前記成分Ｅの含有量は、８５．０質量％以上が好ましく９９．８６質量％以下が好ましい。本実施形態の鋼板用洗浄剤組成物が前記成分Ａ〜Ｄ以外の成分を含まない場合、鋼板用洗浄剤組成物中の水の含有量は、前記成分Ａ〜Ｄの残部である。
【００３６】
〔その他の成分〕
本実施形態の洗浄剤組成物は、洗浄剤として一般に使用される前記成分Ａ〜Ｅ以外の成分を、性能に影響のない範囲で含有してもよい。前記成分Ａ〜Ｅ以外の成分の例としては、可溶化剤、分散剤、増粘剤等の濃縮化剤、消泡剤、腐食防止剤、防錆剤、着色剤などが挙げられる。本実施形態の洗浄剤組成物は、濃縮液あるいは各成分個別にあるいは２以上のキットに分けて、使用時に水等の媒体で希釈することで調製できる。輸送費用、保管費用、濃度管理の観点で、濃縮液あるいは濃縮紛体であることが好ましく、可溶化した透明一液型、あるいは一部の成分を分散したスラリー型など、作業性の観点から、液状であることがより好ましい。濃縮液は、５〜１００倍に濃縮したものが好ましく、保管安定性及び経済性の観点から、１０〜３０倍がより好ましい。
【００３７】
前記成分Ａ〜Ｅ以外の成分の含有量は、性能に影響のない範囲内で、５．０質量％以下が好ましく、２．０質量％以下がより好ましく、１．０質量％以下がさらに好ましく、０．５質量％以下がよりさらに好ましい。
【００３８】
＜鋼板の製造方法＞
本実施形態の鋼板用洗浄剤は、例えば、鋼板を圧延油の存在下で冷間圧延する圧延工程と、圧延された鋼板に付着する圧延油を洗浄剤により洗浄する洗浄工程を含む冷間圧延鋼板の製造方法における、前記洗浄工程において、アルカリ洗浄剤として用いることができる。即ち、本実施形態の鋼板の製造方法は、前記鋼板用洗浄剤組成物を用いて鋼板を洗浄する洗浄工程を含む以外は、従来と同様の方法を採用することができる。前記冷間圧延する工程は、製鉄所等において鋼板を圧延油の存在下で冷間圧延する加工処理工程である。
【００３９】
〔洗浄工程〕
本実施形態の鋼板の製造方法は、前記洗浄工程で前記鋼板用洗浄剤組成物を用いることにより、ライン速度が例えば５００ｍ／分未満の比較的低速であっても洗浄工程、リンス工程、及び乾燥工程で鋼板の酸化膜が厚くなることや錆の発生を抑制し、メッキ等の表面処理不良や発錆による外観不良を抑制することができる。また、前記ライン速度が８００ｍ／分以上の比較的高速であっても、本実施形態の鋼板の製造方法は効果を奏する。特に、電解洗浄に要する時間が１秒以下の高速で冷延鋼板を洗浄する際であっても効果的である。一般の鋼板洗浄ラインは、順に浸漬洗浄、ブラシ洗浄、電解洗浄、ブラシ洗浄、リンス、乾燥という構成を取るが、浸漬洗浄から乾燥まではおよそ５０ｍであり、ライン速度５００ｍ／分の場合には全工程で６秒という極めて短い時間の中で洗浄が行われる。そのうち電解洗浄工程は１０〜２０ｍ程度であり、ライン速度が５００ｍ／分の場合には１．２〜２．４秒程度という計算になる。本実施形態の鋼板の製造方法に係る洗浄工程は、こうした短時間での、さらにはより短い時間での電解洗浄でも効果的であり、またそれによって洗浄ライン速度を増大させ、生産性を向上させることができる。なお、生産性及び鋼板の酸化抑制の観点から、ライン速度は１０ｍ／分以上が好ましい。
【００４０】
前記洗浄工程における洗浄温度は、洗浄性の観点から、２０℃以上が好ましく、３０℃以上がより好ましく、エネルギーコストを削減する観点から、６０℃以下が好ましく、５０℃以下がより好ましく、４０℃以下がさらに好ましい。なお、８０℃のような高い洗浄温度で使用しても洗浄性や酸化防止性能が低下することはない。
【００４１】
前記洗浄工程における浸漬時間は、洗浄性の観点から、０．１秒以上が好ましく、０．５秒以上がより好ましく、鋼板の生産性の観点から、１５秒以下が好ましく、１０秒以下がより好ましい。
【００４２】
本実施形態の鋼板用洗浄剤組成物を用いることができる洗浄工程は、連続洗浄、即ち浸漬洗浄、スプレー洗浄、ブラシ洗浄、電解洗浄等が挙げられ、圧延油等の油汚れ及び鉄粉などの固体汚れを洗浄除去することができる。本実施形態の鋼板用洗浄剤組成物は、洗浄工程が浸漬ならびに電解洗浄であることが好ましく、圧延された鋼板を、アルカリ浸漬洗浄槽ならびにアルカリ電解洗浄槽内にロールにより通過させる場合に好適に適用される。電解洗浄は洗浄液中で鋼板をプラス（又はマイナス）にし、直流電流を流す洗浄方法であり、電流により鋼板から発生する酸素(又は水素）の気泡を利用し、物理力により鋼板に付着した油汚れや鉄粉などの固体汚れを取る工程である。
【００４３】
本実施形態の鋼板用洗浄剤組成物を用いた電解洗浄において、電解洗浄時の電流密度は、洗浄性の観点から、０．５Ａ／ｄｍ２以上が好ましく、１Ａ／ｄｍ２以上がより好ましく、エネルギーコストを削減する観点から、３０Ａ／ｄｍ２以下が好ましく、２０Ａ／ｄｍ２以下がより好ましい。
【００４４】
前記洗浄工程の後には、浸漬して洗浄した被洗浄鋼板を水でリンスするリンス工程を設けることができる。リンス工程における水の温度や浸漬時間の条件は適宜調整することができる。リンス工程における水の温度は、洗浄性及び鋼板の酸化抑制の観点から、５℃以上が好ましく、１５℃以上がより好ましく、エネルギーコストを削減する観点から、７０℃以下が好ましく、６０℃以下がより好ましい。浸漬時間は、洗浄性の観点から、０．１秒以上が好ましく、０．５秒以上がより好ましく、鋼板の生産性の観点から、１５秒以下が好ましく、１０秒以下がより好ましい。
【００４５】
本実施形態の鋼板の洗浄方法は、常法の条件に従って、前記洗浄工程後、また、前記リンス工程がある場合はリンス工程後の鋼板を乾燥させる乾燥工程を有する。当該乾燥工程は、初めに鋼板表面に空気等の気体を噴射し、鋼板上の水分を吹き飛ばす処理を行うことが好ましい。前記乾燥工程における乾燥手段としては、例えば８０℃以上、エネルギーコストを低減する観点から、１５０℃以下、好ましくは１２０℃以下のオーブンに入れる方法が挙げられる。また、これらの温度に調整した空気等の気体を鋼板表面に噴射する方法が挙げられる。乾燥時間は、例えば、エネルギーコストを低減する観点から、６０秒以下が好ましく、４０秒以下がより好ましく、２０秒以下がより好ましい。鋼板工場の製造設備では、８０℃以上１５０℃以下、好ましくは１２０℃以下で３秒から１０秒加熱し乾燥させる方法が挙げられる。
【００４６】
洗浄後に得られる鋼板は自動車用鋼板や缶詰などの飲料用鋼板、家電用鋼板など様々な用途に用いることができる。洗浄後の鋼板表面の油汚れなどの付着量は、鋼板の用途により異なるが、洗浄前の鋼板の炭素付着質量を１００％とした時、洗浄後に５％以下であることが好ましく、３％以下であることがより好ましい。
【００４７】
上述した実施形態に関し、本発明はさらに以下の製造方法、組成物、或いは用途を開示する。
＜１＞アルカリ剤（成分Ａ）を０．１質量％以上６．０質量％以下、キレート剤（成分Ｂ）を０．０１質量％以上２．０質量％以下、界面活性剤（成分Ｃ）を０．０１質量％以上２．０質量％以下、下記一般式（Ｉ）に示す化合物（成分Ｄ）を０．０２質量％以上５．０質量％以下、及び水（成分Ｅ）を含有する、鋼板用洗浄剤組成物。
【化３】
2018104752.tif 000004
（一般式（Ｉ）において、Ｒ１は、水素原子又は炭素数２以上６以下のアルキル基であり、Ｒ２は、水素原子、ヒドロキシエチル基、ヒドロキシプロピル基、アミノエチル基又は炭素数１以上６以下のアルキル基であり、Ｒ３は、ヒドロキシエチル基又はヒドロキシプロピル基である。）
＜２＞前記成分Ａが、アルカリ金属の水酸化物、アルカリ金属の珪酸塩、アルカリ金属のリン酸塩、アルカリ金属の炭酸塩、アルカリ金属のホウ酸塩からなる群より選ばれる１種以上であることが好ましい、前記＜１＞に記載の鋼板用洗浄剤組成物。
＜３＞前記アルカリ金属の水酸化物が、水酸化ナトリウム、水酸化カリウムから選ばれる１種以上であることが好ましく、前記アルカリ金属の珪酸塩が、オルソ珪酸ナトリウム、メタ珪酸ナトリウム、セスキ珪酸ナトリウムから選ばれる１種以上であることが好ましく、前記アルカリ金属のリン酸塩が、リン酸三ナトリウムであることが好ましく、前記アルカリ金属の炭酸塩が、炭酸二ナトリウム、炭酸水素ナトリウム、炭酸二カリウムから選ばれる１種以上であることが好ましく、前記アルカリ金属のホウ酸塩が、ホウ酸ナトリウムであることが好ましい、前記＜２＞に記載の鋼板用洗浄剤組成物。
＜４＞前記成分Ａの含有量が、０．１質量％以上であり、０．２質量％以上が好ましく、０．５質量％以上がより好ましく、１．０質量％以上がさらに好ましく、６．０質量％以下であり、５．０質量％以下が好ましく、４．０質量％以下がより好ましく、３．５質量％以下がさらに好ましく、３．０質量％以下がよりさらに好ましい、前記＜１＞〜＜３＞いずれかに記載の鋼板用洗浄剤組成物。
＜５＞前記成分Ｂが、アルドン酸、アミノカルボン酸、オキシカルボン酸、及びホスホン酸、並びにこれらのアルカリ金属塩、低級アミン塩、及びアルカノールアミン塩から選ばれる１種以上が好ましい、前記＜１＞〜＜４＞いずれかに記載の鋼板用洗浄剤組成物。
＜６＞前記アルドン酸が、グルコン酸、グルコヘプトン酸、グリセリン酸、テトロン酸、ペントン酸、ヘキソン酸、及びヘプトン酸から選ばれる１種以上が好ましく、前記アミノカルボン酸が、ニトリロ三酢酸、エチレンジアミン四酢酸、エチレンジアミン二酢酸、及びテトラエチレンテトラミン六酢酸から選ばれる１種以上が好ましく、前記オキシカルボン酸が、クエン酸、及びリンゴ酸から選ばれる１種以上が好ましく、前記ホスホン酸が、アミノトリメチレンホスホン酸、ヒドロキシエチリデンジホスホン酸、エチレンジアミンテトラメチレンホスホン酸、及びジエチレントリアミンペンタメチレンホスホン酸から選ばれる１種以上が好ましい、前記＜５＞に記載の鋼板用洗浄剤組成物。
＜７＞前記成分Ｂの含有量が、０．０１質量％以上であり、０．０２質量％以上が好ましく、０．０５質量％以上がより好ましく、０．１質量％以上がさらに好ましく、２．０質量％以下であり、１．５質量％以下が好ましく、１．０質量％以下がより好ましく、０．５質量％以下がさらに好ましく、０．３質量％以下がよりさらに好ましい、前記＜１＞〜＜６＞いずれかに記載の鋼板用洗浄剤組成物。
＜８＞前記成分Ｃが、下記一般式（ＩＩ）に示す非イオン界面活性剤が好ましい、前記＜１＞〜＜７＞いずれかに記載の鋼板用洗浄剤組成物。
Ｒ４−Ｏ−｛（ＥＯ）ｎ／（ＰＯ）ｍ｝−Ｈ  （ＩＩ）      
（一般式（ＩＩ）において、Ｒ４は炭素数８以上１８以下の炭化水素基であり、アルキル基、アルケニル基又はアルキルフェニル基が好ましく、アルキル基又はアルケニル基がより好ましく、アルキル基がさらに好ましく、Ｒ４の炭素数は、１０以上が好ましく、１２以上がより好ましく、１６以下が好ましく、１４以下がより好ましく、ＥＯはエチレンオキシ基、ＰＯはプロピレンオキシ基であり、ｎはＥＯの平均付加モル数、ｍはＰＯの平均付加モル数であり、ｎは２以上であり、５以上が好ましく、８以上がより好ましく、１２以上がさらに好ましく、２０以下であり、１８以下が好ましく、１６以下がより好ましく、ｍは０以上であり、１以上が好ましく、２０以下であり、１０以下が好ましく、５以下がより好ましく、３以下がさらに好ましく、｛  ｝内のＰＯとＥＯの付加形態はランダム配列、ブロック配列のいずれでもよい。）
＜９＞前記成分Ｃが、下記一般式（ＩＩＩ）に示す非イオン界面活性剤が好ましい、前記＜１＞〜＜８＞いずれかに記載の鋼板用洗浄剤組成物。
Ｒ５−Ｏ−（ＥＯ）ｐ（ＰＯ）ｑ（ＥＯ）ｒ−Ｈ  （ＩＩＩ）
（一般式（ＩＩＩ）において、Ｒ５は炭素数８以上１８以下の炭化水素基であり、アルキル基、アルケニル基又はアルキルフェニル基が好ましく、アルキル基又はアルケニル基がより好ましく、アルキル基がさらに好ましく、Ｒ５の炭素数は、１０以上が好ましく、１２以上がより好ましく、１６以下が好ましく、１４以下がより好ましく、ＥＯはエチレンオキシ基、ＰＯはプロピレンオキシ基であり、アルキル基、アルケニル基又はアルキルフェニル基が好ましく、アルキル基又はアルケニル基がより好ましく、アルキル基がさらに好ましく、ｐ、ｑ、ｒはそれぞれエチレンオキシ基、プロピレンオキシ基、エチレンオキシ基の平均付加モル数であり、ｐは１以上であり、２以上が好ましく、４以上がより好ましく、５以上がさらに好ましく、１５以下であり、１２以下が好ましく、１０以下がより好ましく、ｑは、０以上であり、１以上が好ましく、２０以下であり、１０以下が好ましく、５以下がより好ましく、３以下がさらに好ましく、ｒは１以上であり、２以上が好ましく、４以上がより好ましく、５以上がさらに好ましく、１５以下であり、１２以下が好ましく、１０以下がより好ましく、ｐ＋ｒはｑ以上２０以下であって、ｑより大きいことが好ましい、前記＜１＞〜＜８＞いずれかに記載の鋼板用洗浄剤組成物。
＜１０＞前記成分Ｃの含有量が、０．０１質量％以上であり、０．０２質量％以上が好ましく、０．０３質量％以上がより好ましく、０．０５質量％以上がさらに好ましく、２．０質量％以下であり、１．０質量％以下が好ましく、０．５質量％以下がより好ましく、０．３質量％以下がさらに好ましく、０．２質量％以下がよりさらに好ましい、前記＜１＞〜＜９＞いずれかに記載の鋼板用洗浄剤組成物。
＜１１＞前記成分Ｄの含有量が、０．０２質量％以上であり、０．０３質量％以上が好ましく、０．０４質量％以上がより好ましく、０．０５質量％以上がさらに好ましく、０．１０質量％以上がよりさらに好ましく、０．１５質量％以上がよりさらに好ましく、０．１８質量％以上がよりさらに好ましく、５．０質量％以下であり、２．０質量％以下が好ましく、１．０質量％以下がより好ましく、０．５質量％以下がさらに好ましく、０．２質量％以下がよりさらに好ましい、前記＜１＞〜＜１０＞いずれかに記載の鋼板用洗浄剤組成物。
＜１２＞前記成分Ａが無機アルカリ剤であり、前記成分Ｂがアルドン酸、アミノカルボン酸、オキシカルボン酸、ホスホン酸又はこれらのアルカリ金属塩から選ばれる少なくとも１種であり、前記成分Ｃが非イオン界面活性剤であり、前記成分Ｄが前記一般式（Ｉ）に示す化合物から選ばれる少なくとも１種であることが好ましい、前記＜１＞〜＜１１＞いずれかに記載の鋼板用洗浄剤組成物。
＜１３＞前記成分Ａが水酸化ナトリウム、水酸化カリウム、オルソ珪酸ナトリウム及びメタ珪酸ナトリウムから選ばれる少なくとも１種であり、前記成分Ｂがアルドン酸、アミノカルボン酸又はこれらのアルカリ金属塩から選ばれる少なくとも１種であり、前記成分Ｃが前記一般式（ＩＩ）で示される非イオン界面活性剤であり、前記成分Ｄが前記一般式（Ｉ）に示す化合物から選ばれる少なくとも１種であることがより好ましく、前記成分Ａが水酸化ナトリウムであり、前記成分Ｂがアルドン酸及びアミノカルボン酸のアルカリ金属塩であり、前記成分Ｃが前記一般式（ＩＩＩ）で示される非イオン界面活性剤であり、前記成分Ｄが前記一般式（Ｉ）に示す化合物から選ばれる少なくとも１種であることがさらに好ましい、前記＜１＞〜＜１２＞いずれかに記載の鋼板用洗浄剤組成物。
＜１４＞前記成分Ｅの含有量が、８５．０質量％以上が好ましく、９９．８６質量％以下が好ましい、前記＜１＞〜＜１３＞いずれかに記載の鋼板用洗浄剤組成物。
＜１５＞前記＜１＞〜＜１４＞いずれかに記載の鋼板用洗浄剤組成物を用いて鋼板を洗浄する洗浄工程を有する、鋼板の製造方法。
＜１６＞前記洗浄工程における洗浄温度が、２０℃以上が好ましく、３０℃以上がより好ましく、６０℃以下が好ましく、５０℃以下がより好ましく、４０℃以下がさらに好ましい、前記＜１５＞に記載の鋼板の製造方法。
＜１７＞前記洗浄工程における浸漬時間が、０．１秒以上が好ましく、０．５秒以上がより好ましく、１５秒以下が好ましく、１０秒以下がより好ましい、前記＜１５＞又は＜１６＞に記載の鋼板の製造方法。
＜１８＞前記洗浄工程が、浸漬洗浄、スプレー洗浄、ブラシ洗浄、電解洗浄の少なくともいずれかであることが好ましい、前記＜１５＞〜＜１７＞いずれかに記載の鋼板の製造方法。
＜１９＞前記洗浄工程が、電解洗浄であり、電解洗浄時の電流密度が、０．５Ａ／ｄｍ２以上が好ましく、１Ａ／ｄｍ２以上がより好ましく、３０Ａ／ｄｍ２以下が好ましく、２０Ａ／ｄｍ２以下がより好ましい、前記＜１５＞〜＜１８＞いずれか記載の鋼板の製造方法。
＜２０＞前記洗浄工程後、浸漬して洗浄した被洗浄鋼板を水でリンスするリンス工程を有することが好ましい、前記＜１５＞〜＜１９＞いずれかに記載の鋼板の製造方法。
＜２１＞前記洗浄工程後、また、前記リンス工程がある場合はリンス工程後の鋼板を乾燥させる乾燥工程を有する、前記＜１５＞〜＜１９＞いずれかに記載の鋼板の製造方法。
＜２２＞前記＜１＞〜＜１４＞いずれかに記載の鋼板用洗浄剤組成物を用いて鋼板を洗浄する洗浄工程を有する、鋼板の洗浄方法。
＜２３＞前記洗浄工程における洗浄温度が、２０℃以上が好ましく、３０℃以上がより好ましく、６０℃以下が好ましく、５０℃以下がより好ましく、４０℃以下がさらに好ましい、前記＜２２＞に記載の鋼板の洗浄方法。
＜２４＞前記洗浄工程における浸漬時間が、０．１秒以上が好ましく、０．５秒以上がより好ましく、１５秒以下が好ましく、１０秒以下がより好ましい、前記＜２２＞又は＜２３＞に記載の鋼板の洗浄方法。
＜２５＞前記洗浄工程が、浸漬洗浄、スプレー洗浄、ブラシ洗浄、電解洗浄の少なくともいずれかであることが好ましい、前記＜２２＞〜＜２４＞いずれかに記載の鋼板の洗浄方法。
＜２６＞前記洗浄工程が、電解洗浄であり、電解洗浄時の電流密度が、０．５Ａ／ｄｍ２以上が好ましく、１Ａ／ｄｍ２以上がより好ましく、３０Ａ／ｄｍ２以下が好ましく、２０Ａ／ｄｍ２以下がより好ましい、前記＜２２＞〜＜２５＞いずれか記載の鋼板の洗浄方法。
＜２７＞前記＜１＞〜＜１４＞いずれかに記載の組成物の鋼板用洗浄剤組成物としての使用。
【実施例】
【００４８】
以下、実施例により本発明をさらに詳しく説明するが、本発明はこれらの実施例によりなんら限定されるものではない。
【００４９】
〔鋼板用洗浄剤の調製〕
＜実施例１〜１６、及び比較例１〜１４＞
実施例１〜１６、及び比較例１〜１４の洗浄剤組成物は、表１及び表２に示した含有量になるように以下の手順で３００ｇ調製した。表１及び表２に記載の数値は有効成分の量を表し、単位は質量％である。
１．３００ｍｌガラスビーカーにキレート剤（成分Ｂ）と水（成分Ｅ）を添加し、混合撹拌して混合液を得た。
２．前記１で得られた混合液にアルカリ剤（成分Ａ）を添加して、混合撹拌して混合液を得た。
３．前記２で得られた混合液に非イオン界面活性剤（成分Ｃ）と、一般式（Ｉ）の化合物（成分Ｄ）とを添加し、混合撹拌して試験液を得た。
【００５０】
〔各成分〕
表１及び表２に記載の各成分は下記のものを使用した。
・成分Ａ（アルカリ剤）
水酸化ナトリウム：株式会社トクヤマ製、液体苛性ソーダ（濃度４８質量％）
・成分Ｂ（キレート剤）
グルコン酸ナトリウム：扶桑化学工業株式会社製、グルコン酸ソーダ
エチレンジアミン四酢酸ナトリウム：ナガセケムテックス株式会社製、クレワットＳ２（エチレンジアミン四酢酸ナトリウム・４水和物）
・成分Ｃ（界面活性剤）
界面活性剤１：ラウリルアルコールとミリスチルアルコールの混合アルコールにＥＯ７モル、ＰＯ１．５モル、ＥＯ７モルをこの順番でブロック付加した下記一般式（ＩＶ）で示される化合物
Ｃ１２Ｈ２５，Ｃ１４Ｈ２９−Ｏ−（ＥＯ）７−（ＰＯ）１．５−（ＥＯ）７−Ｈ    （ＩＶ）
（前記一般式（ＩＶ）で示される化合物は、前記一般式（ＩＩ）で表すと、Ｒ４が炭素数１２のアルキル基又は炭素数１４のアルキル基、ｍが１４、ｎが１．５であり、前記一般式（ＩＩＩ）で表すと、Ｒ５が炭素数１２の直鎖アルキル基又は炭素数１４の直鎖アルキル基、ｐが７、ｑが１．５、ｒが７である。）
・成分Ｄ（一般式（Ｉ）で示される化合物）
Ｎ，Ｎ−ジエチルエタノールアミン：日本乳化剤株式会社製、アミノアルコール２Ａ
Ｎ，Ｎ−ジ−ｎ−ブチルエタノールアミン：日本乳化剤株式会社製、アミノアルコール２Ｂ
Ｎ−モノ−ｎ−ブチルジエタノールアミン：日本乳化剤株式会社製、アミノアルコールＭＢＤ
Ｎ−モノ−ｎ−ブチルエタノールアミン：日本乳化剤株式会社製、アミノアルコールＭＢＭ
Ｎ−モノメチルエタノールアミン：日本乳化剤株式会社製、アミノアルコールＭＭＡ
Ｎ−モノエチルエタノールアミン：日本乳化剤株式会社製、アミノアルコールＭＥＭ
・成分Ｅ（水）
イオン交換水：オルガノ株式会社製の純水装置Ｇ−１０ＤＳＴＳＥＴで製造した１μＳ／ｃｍ以下の純水
・その他の成分
Ｎ，Ｎ−ジメチルエタノールアミン：日本乳化剤株式会社製、アミノアルコール２Ｍａｂｓ
Ｎ−モノメチルジエタノールアミン：日本乳化剤株式会社製、アミノアルコールＭＤＡ
トリエチルアミン：東京化成工業株式会社製
Ｎ，Ｎ−ジエチルヒドロキシルアミン：東京化成工業株式会社製
１，３−ジアミノプロパン：東京化成工業株式会社製
１−ヘプタノール：東京化成工業株式会社製
１−ペンタノール：東京化成工業株式会社製
３−メチル−１−ブタノール：東京化成工業株式会社製
【００５１】
〔鋼板洗浄試験〕
〔評価方法〕
＜被洗浄鋼板＞
パーム油を含有する合成エステル系圧延油で冷間圧延された厚さ０．２ｍｍの鋼板を６０ｍｍ×２５ｍｍの大きさに切断し、鋼板洗浄試験に用いた。当該鋼板の洗浄前の炭素付着量を後述の残存炭素付着量測定方法と同様の方法によって測定した結果、２３０ｍｇ／ｍ２であった。
【００５２】
＜洗浄試験手順＞
３００ｍｌガラスビーカー中に試験液３００ｇを入れた後に、試験液を表１及び表２に記載の洗浄温度に加温した。次いで、前記洗浄剤中に縦１００ｍｍ×横５０ｍｍの大きさの鉄製電極板１対（電極間距離は２０ｍｍ）を設置した。電極間の等距離かつ中心に被洗浄鋼板をほぼ平行に１秒間浸漬し、その後続けて電流密度８Ａ／ｄｍ２で鋼板電位を負から正にそれぞれ０．３５秒ずつ一度切り替えて電解洗浄した。その後に鋼板をスプレー（圧力：２ｋｇｆ／ｃｍ２）で１秒間６０℃の温水を吹きかけ、その後に鋼板を６０℃の温水で５秒間浸漬リンスし、空の１００ｍｌガラスビーカーに鋼板を入れ、水を加えて鋼板全体を水に浸し、３０℃に保温し、２４時間維持した。
【００５３】
＜発錆評価＞
洗浄試験後の鋼板表面を写真撮影し、発錆した面積を方眼紙に当てはめて算出し、５枚の平均値の小数点以下一桁を四捨五入した。結果を表１に示す。
【００５４】
＜残存炭素付着量測定方法＞
鋼板表面の汚れの付着量の指標として、炭素・水素／水分分析装置（型番ＲＣ−６１２  ＬＥＣＯ社製）を使用し、鋼板上に付着している炭素量（残存炭素付着量）を測定した。装置条件は、鉄の軟化温度以下でかつ鋼板上の汚れが燃焼すると考えられる５００℃で鋼板を加熱し、揮発・熱分解または燃焼により発生したＣＯ２から鋼板上に付着している炭素量を割り出した。測定は、最大強度（ＣＯ２発生量最大）ピークを１００％とし、１％以下まで強度が落ちるまで行った。測定には、発錆試験後の鋼板を用い、５枚の平均値の小数点以下二桁を四捨五入した。結果を表１及び表２に示す。
【００５５】
【表１】
2018104752.tif 000005
【００５６】
【表２】
2018104752.tif 000006